(57)【特許請求の範囲】
【請求項１】
ベニヤ層の両面にコーティング層を含み、前記ベニヤ層の一面のコーティング層に背面層、前記ベニヤ層の裏面のコーティング層に前面層を含み、
前記コーティング層は、水分散性ポリウレタン分散液または水分散性アクリルポリウレタン分散液から形成され、
前記水分散性ポリウレタン分散液または前記水分散性アクリルポリウレタン分散液は、２５重量％〜４０重量％の固形分を含み、
前記水分散性ポリウレタン分散液または前記水分散性アクリルポリウレタン分散液は、シリカ化合物をさらに含み、
前記水分散性ポリウレタン分散液または前記水分散性アクリルポリウレタン分散液は、固形分１００重量部に対して前記シリカ化合物を５〜３０重量部含む、ことを特徴とする自動車用内装材。
【請求項２】
前記コーティング層の厚さは、５μｍ〜５０μｍである、請求項１に記載の自動車用内装材。
【請求項３】
前記ベニヤ層の厚さは、１００μｍ〜６００μｍである、請求項１に記載の自動車用内装材。
【請求項４】
前記前面層及び背面層は、それぞれアクリル樹脂、ポリカーボネート樹脂、アクリロニトリル−ブタジエン−スチレン共重合体（ＡＢＳ）樹脂、ポリエステル樹脂、ポリメチルメタクリレート（ＰＭＭＡ）樹脂、及びこれらの組み合わせからなる群から選択された一つ以上の熱可塑性樹脂を含む、請求項１に記載の自動車用内装材。
【請求項５】
自動車用内装材を製造する方法であって、
前記自動車用内装材は、
ベニヤ層の両面にコーティング層を含み、前記ベニヤ層の一面のコーティング層に背面層、前記ベニヤ層の裏面のコーティング層に前面層を含み、
前記コーティング層は、水分散性ポリウレタン分散液または水分散性アクリルポリウレタン分散液から形成され、
前記水分散性ポリウレタン分散液または前記水分散性アクリルポリウレタン分散液は、２５重量％〜４０重量％の固形分を含み、
前記水分散性ポリウレタン分散液または前記水分散性アクリルポリウレタン分散液は、シリカ化合物をさらに含み、
前記水分散性ポリウレタン分散液または前記水分散性アクリルポリウレタン分散液は、固形分１００重量部に対して前記シリカ化合物を５〜３０重量部含み、
ベニヤ層を設けるステップ；前記ベニヤ層の両面に水分散性ポリウレタン分散液または水分散性アクリルポリウレタン分散液を塗布及び乾燥してコーティング層を形成するステップ；前記ベニヤ層の両面にコーティング層が形成されたリアルウッドフィルム層を予備成形するステップ；前記ベニヤ層の一面のコーティング層に一次インサート射出して背面層を形成するステップ；及び、前記ベニヤ層の裏面のコーティング層に二次インサート射出して前面層を形成するステップを含み、
前記コーティング層を形成するステップにおいて、前記水分散性ポリウレタン分散液または前記水分散性アクリルポリウレタン分散液にシリカ化合物をさらに添加するステップを含む、ことを特徴とする自動車用内装材の製造方法。
【請求項６】
前記シリカ化合物は、ゾル−ゲル工法により形成される、請求項５に記載の自動車用内装材の製造方法。
【請求項７】
前記予備成形は、１００℃〜１５０℃の温度で２０秒〜１２０秒の時間内に行われる、請求項５に記載の自動車用内装材の製造方法。
【請求項８】
前記予備成形後に、前記リアルウッドフィルム層の不要な部分を切断するステップをさらに含む、請求項５に記載の自動車用内装材の製造方法。
【請求項９】
前記一次インサート射出及び前記二次インサート射出が同時に行われる、請求項５に記載の自動車用内装材の製造方法。
【請求項１０】
前記一次インサート射出及び前記二次インサート射出は、２００℃〜２５０℃の温度で行われる、請求項５に記載の自動車用内装材の製造方法。
【発明の詳細な説明】
【技術分野】
【０００１】
自動車用内装材及びその製造方法に関する。
【背景技術】
【０００２】
一般に、自動車の内・外装材として自動車のコンソールボックスや計器盤周辺のパネル等に樹脂成形部品が用いられており、電気炊飯器等のケースやカバー等の家電製品にも樹脂成形品が広く利用されている。
【０００３】
特に、自動車内部の運転席及び助手席の周辺に取り付けられるダッシュボード（ｄａｓｈ  ｂｏａｒｄ）及びオーディオデッキ、ギア変速部、エアバッグ、ドアロック及び窓開閉部等には、各種の制御部及び便宜装置が設けられ、各種の制御装置及び便宜装置の外郭と内装材との間の隙間には、内装材仕上げパネルが設けられ、内装材を仕上げ処理するようになり、このような内装材は、車両の室内に対する外観を決定する重要な要素となっている。
【０００４】
このように、自動車用内装材は、自動車内部の美感に相当な影響を及ぼすようになるので、自動車が個性化される現在の傾向において、外観上の美的な要求が益々高くなっている実情である。
【０００５】
それに伴い、近来は、外観上の洗練美及び高級な質感を得るために、リアルウッド等のリアルウッド製品を素材にした自動車用内装材への要求が増加している。
【発明の概要】
【発明が解決しようとする課題】
【０００６】
本発明の一具現例は、ベニヤ層にコーティング層を含み、前記コーティング層の両面に背面層または前面層を含む射出成形品である自動車用内装材を提供する。
【０００７】
本発明の他の具現例は、前記自動車用内装材の製造方法を提供する。
【課題を解決するための手段】
【０００８】
本発明の一具現例において、ベニヤ層の両面にコーティング層を含み、前記ベニヤ層の一面のコーティング層に背面層、前記ベニヤ層の裏面のコーティング層に前面層を含む自動車用内装材を提供する。
【０００９】
前記コーティング層は、前記コーティング層は、水分散性ポリウレタン分散液または水分散性アクリルポリウレタン分散液から形成され得る。
【００１０】
前記水分散性ポリウレタン分散液または前記水分散性アクリルポリウレタン分散液は、約１０重量％〜約４０重量％の固形分を含むことができる。
【００１１】
前記水分散性ポリウレタン分散液または前記水分散性アクリルポリウレタン分散液は、シリカ化合物をさらに含むことができる。
【００１２】
前記水分散性ポリウレタン分散液または前記水分散性アクリルポリウレタン分散液は、固形分１００重量部に対して前記シリカ化合物を５〜３０重量部含むことができる。
【００１３】
前記コーティング層の厚さは、約５μｍ〜約５０μｍであってよい。
【００１４】
前記ベニヤ層の厚さは、約１００μｍ〜約６００μｍであってよい。
【００１５】
前記前面層及び背面層は、それぞれアクリル樹脂、ポリカーボネート樹脂、アクリロニトリル−ブタジエン−スチレン共重合体（ＡＢＳ）樹脂、ポリエステル樹脂、ポリメチルメタクリレート（ＰＭＭＡ）樹脂、及びこれらの組み合わせからなる群から選択された一つ以上の熱可塑性樹脂を含むことができる。
【００１６】
本発明の他の具現例において、ベニヤ層を設けるステップ；前記ベニヤ層の両面に水分散性ポリウレタン分散液または水分散性アクリルポリウレタン分散液を塗布及び乾燥してコーティング層を形成するステップ；前記ベニヤ層の両面にコーティング層が形成されたリアルウッドフィルム層を予備成形するステップ；前記ベニヤ層の一面のコーティング層に一次インサート射出して背面層を形成するステップ；及び、前記ベニヤ層の裏面のコーティング層に二次インサート射出して前面層を形成するステップを含む自動車用内装材の製造方法を提供する。
【００１７】
前記コーティング層を形成するステップにおいて、前記水分散性ポリウレタン分散液または前記水分散性アクリルポリウレタン分散液にシリカ化合物をさらに添加するステップを含むことができる。
【００１８】
前記シリカ化合物は、ゾル−ゲル工法により形成され得る。
【００１９】
前記予備成形は、１００℃〜１５０℃の温度で約２０秒〜約１２０秒の時間内に行われ得る。
【００２０】
前記自動車用内装材の製造方法は、前記予備成形後に、前記リアルウッドフィルム層の不要な部分を切断するステップをさらに含むことができる。
【００２１】
前記一次インサート射出及び前記二次インサート射出は、同時に行われ得る。
【００２２】
前記一次インサート射出及び前記二次インサート射出は、約２００℃〜約２５０℃の温度で行われ得る。
【発明の効果】
【００２３】
前記自動車用内装材は、耐熱性、貼付性及び成形性に優れ、外観上、高級な質感を具現することができる。
【００２４】
前記自動車用内装材の製造方法は、高い工程コストと製造工程の複雑性による高い不良率を改善し、製造原価を下げることができる。
【図面の簡単な説明】
【００２５】
【図１】本発明の一具現例である自動車用内装材の断面を示したものである。
【図２】本発明の他の具現例である自動車用内装材の製造方法を図式化したものである。
【図３】実施例において製造された自動車用内装材のイメージである。
【発明を実施するための形態】
【００２６】
以下、本発明の具現例を詳細に説明する。ただし、これは、例示として提示されるものであり、これによって本発明が制限されることはなく、本発明は、後述の請求項の範疇により定義されるだけである。
【００２７】
自動車用内装材
本発明の一具現例において、ベニヤ層の両面にコーティング層を含み、前記ベニヤ層の一面のコーティング層に背面層、前記ベニヤ層の裏面のコーティング層に前面層を含む自動車用内装材を提供する。
【００２８】
自動車用内装材としてリアルウッドが含まれた製品を用いる場合、自動車の室内デザインを高級化することができ、クラッシュパッド（Ｃｒａｓｈ  Ｐａｄ）またはドアガーニッシュ（Ｄｏｏｒ  Ｇａｒｎｉｓｈ）等に用いられていた。しかし、リアルウッドを含む内装材の製造工程が複雑であり、高い製造コストによって自動車市場に拡大されるには困難があった。
【００２９】
そこで、前記自動車用内装材は、後述の製造方法により製造されることで、高い工程コストと製造工程の複雑性による高い不良率を改善し、製造原価を下げることができ、ベニヤ層とコーティング層により耐熱性、貼付性及び成形性に優れ、外観上、高級な質感を具現することができる。
【００３０】
図１は、本発明の一具現例である自動車用内装材の断面を示したものであり、図１を参考にすると、前記自動車用内装材１００は、ベニヤ層１０の両面にコーティング層２０を含み、前記ベニヤ層の一面のコーティング層２０に背面層４０、前記ベニヤ層の裏面のコーティング層に前面層３０を含むことができる。
【００３１】
前記自動車用内装材は、ベニヤ層１０の両面にコーティング層２０を含むことにより、耐熱性、貼付性及び成形性を確保するものであって、前記ベニヤ層の両面にコーティング層を含むことでリアルウッドフィルム層を形成することができる。
【００３２】
前記コーティング層は、水分散性ポリウレタン分散液または水分散性アクリルポリウレタン分散液から形成され得、前記水分散性ポリウレタン分散液または前記水分散性アクリルポリウレタン分散液は、それぞれ水分散性アクリルポリウレタン樹脂粒子または水分散性ポリウレタン樹脂粒子が均一に分散されている溶液を称するものである。
【００３３】
これにより、前記コーティング層は、水分散性ポリウレタン樹脂または水分散性アクリルポリウレタン樹脂を含むことができ、前記水分散性ポリウレタン樹脂または水分散性アクリルポリウレタン樹脂は、前記コーティング層の耐熱性を向上させ、予備成形ステップにおいて熱的安定性を維持することができ、射出時には、向上した貼付性及び成形性を確保することができ、ベニヤ層に圧着されてベニヤ層の短所を補強することができる。
【００３４】
前記水分散性ポリウレタン樹脂は、ポリオール化合物、イソシアネート化合物が合成されることによって形成され、例えば、ポリカーボネートジオール、イソホロンジイソシアネートとジメチロールプロピオン酸が合成されて形成され得る。前記水分散性ポリウレタン樹脂は、親水性基を多く含んでいる前記ベニヤ層の表面と空隙に円滑に浸透し、低い成形性を有する前記ベニヤ層に伸縮性を付与することができ、プレフォーミングと射出成形による前記ベニヤ層の成形を容易に具現することができる。
【００３５】
また、前記水分散性アクリルポリウレタン樹脂は、前記水分散性ポリウレタン樹脂にアクリル単量体化合物を添加して形成され得、例えば、前記アクリル単量体化合物は、メチルメタクリレートを含むことができる。前記水分散性アクリルポリウレタン樹脂は、前記水分散性ポリウレタン樹脂と同様に、親水性基を多く含んでいる前記ベニヤ層の表面と空隙に円滑に浸透し、低い成形性を有する前記ベニヤ層に伸縮性を付与することができ、プレフォーミングと射出成形による前記ベニヤ層の成形を容易に具現することができる。
【００３６】
また、前記ベニヤ層に熱安定性を付与し、プレフォーミングと射出工程時、熱により前記ベニヤ層とモールドがくっつく現象を抑制することができ、射出成形により形成される前面層及び背面層と前記リアルウッドフィルム層との貼付性を付与し、自動車用内装材の各層間の密着性を容易に具現することができる。
【００３７】
前記水分散性ポリウレタン樹脂分散液または前記水分散性アクリルポリウレタン樹脂分散液は、約１０重量％〜約４０重量％の固形分を含むことができる。
【００３８】
前記固形分を約１０重量％未満で含む場合、前記ベニヤ層の表面及び空隙に十分な樹脂が浸透できず、成形性が低下することがあり、約４０重量％を超えて含む場合、前記コーティング層の厚さが厚くなり、成形による形態が維持されずに復元されることがあって、前記範囲の固形分を維持することが前記ベニヤ層の成形性の確保に有利である。
【００３９】
前記コーティング層は、シリカ化合物をさらに含むことができる。前記シリカ化合物は、シリカを主成分とする化合物を称するものであり、前記シリカ化合物によって前記コーティング層の耐熱性を向上させることができる。即ち、前記コーティング層の形成のための前記水分散性ポリウレタン分散液または前記水分散性アクリルポリウレタン分散液は、シリカ化合物をさらに含むことができる。
【００４０】
具体的に、前記水分散性ポリウレタン分散液または前記水分散性アクリルポリウレタン分散液は、固形分１００重量部に対して前記シリカ化合物を約５〜約３０重量部含むことができ、例えば、約５〜約２０重量部含むことができる。前記シリカ化合物は、前記範囲の含量で含まれることにより、前記コーティング層の耐熱性を向上させることができ、前記ベニヤ層の熱分散と耐熱性を向上させることができて、プレフォーミングと射出成形時、金型から伝達される熱によるベニヤ層の焼け現象を抑制することができる。
【００４１】
前記コーティング層の厚さは、約５μｍ〜約５０μｍであってよい。前記コーティング層の厚さが約５μｍ未満である場合、ベニヤ層の成形性が低下することがあり、約５０μｍを超える場合、成形による形態が維持されずに復元され得る問題点があって、前記範囲を維持して成形による形態を維持することができる。
【００４２】
前記ベニヤ（ｖｅｎｅｅｒ）層は、リアルウッド（ｒｅａｌ  ｗｏｏｄ）を意味し、通常の突き板合板、プラスチック合板等に比べて外観が華やかで、高級感があり、自動車室内に洗練美及び審美感を付与することができる。
【００４３】
前記ベニヤ層の厚さは、約１００μｍ〜約６００μｍ、例えば、１５０μｍ〜約２５０μｍであってよい。前記ベニヤ層は、両面にコーティング層を含んでリアルウッドフィルム層を形成し、厚さが薄いにもかかわらず、形態がずれることがない。
【００４４】
例えば、前記ベニヤ層であるリアルウッドは、単一の天然ウッド層を含むことができ、前記天然ウッド層は、ヒノキ、くるみの木、アフロルモシア、バーズアイ木等を薄く挽いたベニヤ（ｖｅｎｅｅｒ）を含むことができる。
【００４５】
また、前記ベニヤ層は、基材上に形成された天然ウッド層を含むことができるが、前記基材は、クラフト紙、パルプを原料とする紙等を含むことができ、天然ウッド層の割れ現象及びクラックの発生を最小化することができる。
【００４６】
後述の自動車用内装材の製造方法により、簡単な工程で前記ベニヤ層の両面にコーティング層を形成することで、外観上、洗練美を具現するリアルウッドフィルム層を得ることができる。
【００４７】
前記ベニヤ層の一面のコーティング層に背面層４０、前記ベニヤ層の裏面のコーティング層に前面層３０を含むことができる。前記前面層及び背面層は、前記熱可塑性樹脂がコーティング層の一面または裏面に射出されて形成される層であって、自動車用内装材の耐久性と、形状維持のための支持台の役割を果たし、前記前面層は、インテリアの効果もまた具現することができる。
【００４８】
前記前面層及び背面層は、それぞれアクリル樹脂、ポリカーボネート樹脂、アクリロニトリル−ブタジエン−スチレン共重合体（ＡＢＳ）樹脂、ポリエステル樹脂、ポリメチルメタクリレート（ＰＭＭＡ）樹脂、及びこれらの組み合わせからなる群から選択された一つ以上の熱可塑性樹脂を含むことができる。また、前記前面層及び背面層の厚さは、それぞれ約１ｍｍ〜約３ｍｍであってよい。
【００４９】
自動車用内装材の製造方法
本発明の他の具現例は、ベニヤ層を設けるステップ；前記ベニヤ層の両面に水分散性ポリウレタン分散液または水分散性アクリルポリウレタン分散液を塗布及び乾燥してコーティング層を形成するステップ；前記ベニヤ層の両面にコーティング層が形成されたリアルウッドフィルム層を予備成形するステップ；前記ベニヤ層の一面のコーティング層に一次インサート射出して背面層を形成するステップ；及び、前記ベニヤ層の裏面のコーティング層に二次インサート射出して前面層を形成するステップを含む、自動車用内装材の製造方法を提供する。
【００５０】
図２は、本発明の他の具現例である自動車用内装材の製造方法を図式化したものであり、図２を参考にすると、前記自動車用内装材の製造方法は、ベニヤ層の両面にコーティング層を形成するステップ、予備成形するステップ、背面射出及び前面射出するステップを含むことにより、射出成形品である自動車用内装材を製造することができる。
【００５１】
前記ベニヤ層の両面に形成されるコーティング層は、予備成形時に耐熱性を確保し、射出成形時に貼付性を確保するためのものであり、固形分を約１０重量％〜約４０重量％含む水分散型ポリウレタン分散液または水分散型アクリルポリウレタン分散液をベニヤ層の両面にバーコーター（Ｍａｙｅｒ  Ｂａｒ  ｃｏａｔｅｒ）で約２０μｍ〜約５０μｍの厚さで塗布し、約１００℃〜約１５０℃のオーブンで約２分〜約５分間乾燥して形成され得る。
【００５２】
前記コーティング層を形成するステップにおいて、前記水分散性ポリウレタン分散液または前記水分散性アクリルポリウレタン分散液にシリカ化合物をさらに添加するステップを含むことができる。
【００５３】
前記シリカ化合物は、コーティング層の耐熱性を高めるために添加され得、前記水分散性ポリウレタン分散液または前記水分散性アクリルポリウレタン分散液の固形分１００重量部に対して約５重量部〜約３０重量部添加され得る。
【００５４】
前記シリカ化合物は、ゾル−ゲル工法により形成され得る。ゾル−ゲル工法は、加水分解して得られるゾルからゲルを経て化合物を形成する工程であり、前記シリカ化合物は、ゾル−ゲル工法により形成されたシリカゾル（Ｓｉｌｉｃａ  ｓｏｌ）であってよい。
【００５５】
ベニヤ層の耐熱性、貼付性及び成形性の確保のために、両面にコーティング層を形成し、その後、両面にコーティング層が形成されたベニヤ層、即ち、リアルウッドフィルム層を予備成形するステップを含むことができる。
【００５６】
前記予備成形は、射出成形が進行される前に適した形態を確保するために進行される工程であり、前記予備成形は、約１００℃〜約１５０℃の温度で約２０秒〜約１２０秒の時間内に行われ得る。
【００５７】
前記予備成形を通して、前記ベニヤ層の両面に前記コーティング層が形成された前記リアルウッドフィルム層を射出成形に適用される適した形態に形成することができ、前記範囲の温度及び時間内で予備成形を行うことにより、リアルウッドフィルム層の割れと折り畳み現象を最小化することができる。
【００５８】
前記自動車用内装材の製造方法は、前記予備成形後に、前記リアルウッドフィルム層の不要な部分を切断するステップをさらに含むことができる。
【００５９】
前記予備成形を通して射出成形に適用される形態を前記リアルウッドフィルム層に付与することにより、成形品に含まれない不要な部分が発生し得、このとき、前記不要な部分を切断することができる。前記切断は、レーザ切削、ナイフ切削等、公知になった切断工程を通して進行され得る。
【００６０】
前記予備形成されたリアルウッドフィルム層の一面または裏面のコーティング層に一次インサート射出または二次インサート射出を進行することで、最終成形品を確保することができ、前記成形品を自動車用内装材に用いることができる。
【００６１】
前記一次インサート射出を通しては背面層を、前記二次インサート射出を通しては前面層を形成することができ、前記一次インサート射出及び前記二次インサート射出は、それぞれ行われるか、または同時に行われ得る。前記一次インサート射出及び前記二次インサート射出が同時に行われることで、所要時間を短縮することができ、前記リアルウッドフィルム層に一定の温度条件を提供して前記前面層及び背面層の貼り付けを活発に行うことができる。
【００６２】
前記一次インサート射出及び前記二次インサート射出は、約２００℃〜約２５０℃の温度で行われ得る。前記インサート射出が行われる温度は、提供する熱可塑性樹脂によって調節され得るものであり、前記熱可塑性樹脂は、アクリル樹脂、ポリカーボネート樹脂、アクリロニトリル−ブタジエン−スチレン共重合体（ＡＢＳ）樹脂、ポリエステル樹脂、ポリメチルメタクリレート（ＰＭＭＡ）樹脂、及びこれらの組み合わせからなる群から選択された一つ以上を含むことができる。
【００６３】
前記温度が約２００℃未満である場合、熱可塑性樹脂の流動性が低下し、前面層及び背面層の形成が円滑でないことがあり、約２５０℃を超える場合、前記リアルウッドフィルム層にすすが発生するか、または前記フィルム層が金型にくっつくことがある。
【００６４】
二次インサート射出により前面層を形成することが通常であるが、ポリウレタンキャスティング成形工程、スプレー工程、パウダーコーティング工程等を通して前面層を形成することができる。
【００６５】
以下においては、本発明の具体的な実施例を提示する。ただし、下記に記載の実施例は、本発明を具体的に例示または説明するためのものに過ぎず、これによって本発明が制限されてはならない。
【００６６】
＜実施例＞
バーズアイ木を利用して１５０μｍの厚さのベニヤ層を設けた。前記ベニヤ層の両面に、固形分に対比して１０重量％を含むシリカ粒子と、固形分２５重量％を含む水分散性アクリルポリウレタン分散液をバーコーター（Ｍａｙｅｒ  Ｂａｒ  ｃｏａｔｅｒ）で塗布し、１３０℃のオーブンで４分間乾燥して、２０μｍの厚さのコーティング層を形成した。
【００６７】
前記ベニヤ層の両面にコーティング層が形成されたリアルウッドフィルム層を１３０℃の温度で１００秒間射出成形に適した形態に予備成形し、完成された形態に不要な部分を切断した。
【００６８】
その後、前記リアルウッドフィルム層の一面のコーティング層にポリカーボネート樹脂を２００℃〜２３０℃でインサート射出して背面層を形成し、前記リアルウッドフィルム層の裏面のコーティング層にポリメチルメタクリレート樹脂を２００℃〜２２０℃でインサート射出して前面層を形成することにより、自動車用内装材を製造した。
【００６９】
図３は、実施例において製造された自動車用内装材のイメージである。
【符号の説明】
【００７０】
１０：ベニヤ層
２０：コーティング層
３０：前面層
４０：背面層
１００：自動車用内装材
【図１】
0006608420.tif 000002
【図２】
0006608420.tif 000003
【図３】
0006608420.tif 000004